(57)【要約】【課題】被研磨面の平坦性および平坦化効率の向上が達成でき、かつスクラッチの発生が少ない研磨パッドおよび該研磨パッドとして有用な高分子材料および発泡体を提供する。【解決手段】ＪＩＳ  Ｋ７２０６：１９９９（Ａ５０法）に準拠したビカット軟化温度測定において、針の侵入深さが０．０５ｍｍに到達するときの温度（Ｔ1）が４０〜６０℃であり、針の侵入深さが０．２５ｍｍに到達するときの温度（Ｔ2）が５０〜６５℃（ただし、Ｔ2≧Ｔ1である）である高分子材料。【選択図】なし【特許請求の範囲】
【請求項１】
ＪＩＳ  Ｋ７２０６：１９９９（Ａ５０法）に準拠したビカット軟化温度測定において、針の侵入深さが０．０５ｍｍに到達するときの温度（Ｔ1）が４０〜６０℃であり、針の侵入深さが０．２５ｍｍに到達するときの温度（Ｔ2）が５０〜６５℃（ただし、Ｔ2≧Ｔ1である）である高分子材料。
【請求項２】
５０℃の水で飽和膨潤させた後の５０℃における引張弾性率が５０〜８００ＭＰａであり、５０℃における損失正接が０．０３〜０．１５である、請求項１に記載する高分子材料。
【請求項３】
前記高分子材料が、高分子ジオール、有機ジイソシアネートおよび鎖伸長剤を反応させることにより得られるポリウレタンである、請求項１または２に記載する高分子材料。
【請求項４】
前記ポリウレタンが、熱可塑性ポリウレタンであり、イソシアネート基由来の窒素原子の含有量が５．２〜５．８重量％である、請求項３に記載する高分子材料。
【請求項５】
前記高分子ジオールが、数平均分子量１３００〜２４００の成分を少なくとも１種類含有する、請求項３または４に記載する高分子材料。
【請求項６】
前記高分子ジオールが、ポリエーテルジオールおよび／またはポリエステルジオールを含有する、請求項３ないし５のいずれかに記載する高分子材料。
【請求項７】
前記高分子ジオールが、炭素数６〜１２のジオールを用いて製造されるポリエステルジオールを含有する、請求項３ないし５のいずれかに記載する高分子材料。
【請求項８】
前記高分子ジオールが、ポリ（エチレングリコール）および／またはポリ（テトラメチレングリコール）である、請求項３ないし５のいずれかに記載する高分子材料。
【請求項９】
前記有機ジイソシアネートが、４，４’−ジフェニルメタンジイソシアネート、２，４−トリレンジイソシアネート、２，６−トリレンジイソシアネート、イソホロンジイソシアネートからなる群より選ばれる少なくとも１種である、請求項３ないし８のいずれかに記載する高分子材料。
【請求項１０】
前記鎖伸長剤が、１，３−プロパンジオール、１，４−ブタンジオール、ネオペンチルグリコール、１，５−ペンタンジオール、１，６−ヘキサンジオール、１，４−シクロヘキサンジメタノールからなる群より選ばれる少なくとも１種である、請求項３ないし９のいずれかに記載する高分子材料。
【請求項１１】
前記ポリウレタンが、前記高分子ジオールとしてポリ（テトラメチレングリコール）と、前記有機ジイソシアネートとして４，４’−ジフェニルメタンジイソシアネートと、前記鎖伸長剤として１，４−シクロヘキサンジメタノールとを反応させることにより得られるポリウレタンである、請求項３ないし５のいずれかに記載する高分子材料。
【請求項１２】
前記高分子ジオールの重量と前記有機ジイソシアネートおよび前記鎖伸長剤の合計重量との重量比率が、［高分子ジオールの重量］：［有機ジイソシアネートおよび鎖伸長剤の合計重量］＝１０：９０〜５０：５０である、請求項３ないし１１のいずれかに記載する高分子材料。
【請求項１３】
請求項１ないし１２のいずれかに記載する高分子材料を発泡させることにより得られる発泡体。
【請求項１４】
前記発泡体が、前記高分子材料に非反応性ガスを加圧条件下で溶解させた後、軟化温度より低い温度で圧力を開放して大気圧下で取り出し、次いで該高分子材料を軟化温度以上の温度で発泡させて得られる、請求項１３に記載する発泡体。
【請求項１５】
前記非反応性ガスが、二酸化炭素または窒素である、請求項１４に記載する発泡体。
【請求項１６】
請求項１ないし１２のいずれかに記載する高分子材料を含有する研磨パッド。
【請求項１７】
請求項１３ないし１５のいずれかに記載する発泡体を含有する研磨パッド。
【請求項１８】
請求項１６または１７に記載する研磨パッドを用いる、シリコンウェハまたは半導体ウェハの研磨方法。
【請求項１９】
請求項１６または１７に記載する研磨パッドを用いる、半導体デバイスの製造方法。
【発明の詳細な説明】
【技術分野】
【０００１】
本発明は、高分子材料、それから得られる発泡体およびこれらを用いた研磨パッドに関する。本発明の研磨パッドは、例えば、半導体ウェハ等を高精度に、かつ高効率に研磨するために有用である。
【背景技術】
【０００２】
集積回路を形成するための基材として使用される半導体ウェハの鏡面加工に用いられる研磨パッドとしては、一般的に、ベロア調やスエード調などの繊維と樹脂の複合材料、あるいは熱可塑性ポリウレタン樹脂を不織布に含浸させ湿式凝固させた、圧縮変形特性が大きく、比較的柔らかいシートが多用されていた。
【０００３】
近年、半導体ウェハは、高集積化、多層配線化に伴い、一層の高平坦化等の品質向上に加えて低価格化の要求が増々高まっている。それに伴い、研磨パッドに対しても、従来以上の平坦化を可能にする等の高機能化や長時間使用可能であることなどが要求されている。
【０００４】
従来の比較的柔軟な不織布タイプの研磨パッドは、ウェハとの接触性が良く、研磨スラリーの保持性も良好であるが、その柔軟性のために被研磨面の平坦化が十分でない。しかも、研磨スラリーや研磨屑が不織布の空隙に目詰まりし、これが原因でウェハ表面に傷を生じやすくなる傾向にある。また、研磨スラリーや研磨屑が不織物の空隙深くまで侵入するため洗浄が困難であり、研磨パッドの寿命が短いという問題点も有している。
【０００５】
一方、高分子発泡体を使用した研磨パッドも知られており、不織布タイプの研磨パッドに比べて剛性が高いため、ウェハの研磨等の平坦化を要求される用途によく使用されている。また、高分子発泡体を使用した研磨パッドは独立気泡構造であるため、研磨スラリーや研磨屑が不織布タイプの研磨パッドのように空隙の奥まで侵入しないので、研磨パッドの洗浄が比較的容易で長時間の使用にも耐えられるものである。特に耐摩耗性に優れることから、高分子発泡体としては発泡ポリウレタンがよく用いられている。
【０００６】
【特許文献１】特開２０００−１７８３７４号公報
【特許文献２】特開２０００−２４８０３４号公報
【特許文献３】特開２００１−８９５４８号公報
【特許文献４】特開平１１−３２２８７８号公報
【特許文献５】特開２００２−３７１１５４号公報
【非特許文献１】柏木正弘ら、「ＣＭＰのサイエンス」、株式会社サイエンスフォーラム、1997年8月20日、p.113〜119
【発明の開示】
【発明が解決しようとする課題】
【０００７】
発泡ポリウレタン製の研磨パッドは、通常、発泡ポリウレタンを適宜研削またはスライスすることにより製造されている。従来、研磨パッドに用いられる発泡ポリウレタンは、２液硬化型ポリウレタンを用いて注型発泡硬化することによって製造されている（特許文献１：特開２０００−１７８３７４号公報、特許文献２：特開２０００−２４８０３４号公報、特許文献３：特開２００１−８９５４８号公報、特許文献４：特開平１１−３２２８７８号公報などを参照）が、この方法では、反応・発泡の均一化が困難である上、得られる発泡ポリウレタンの高硬度化にも限界があった。また、従来の発泡ポリウレタン製の研磨パッドは、被研磨面の平坦性や平坦化効率等の研磨特性が変動することがあるが、もとになる発泡ポリウレタンにおける発泡構造のばらつきがその一因と考えられる。また、平坦化効率を高めるために、より硬度の高い研磨パッドが望まれている（非特許文献１：「ＣＭＰのサイエンス」株式会社サイエンスフォーラム、1997年8月20日発行、を参照）。
【０００８】
一方で、硬度の高い研磨パッドとして、高分子ジオール、有機ジイソシアネートおよび鎖伸長剤を反応させて得られる、イソシアネート基由来の窒素原子含有率が６重量％以上であり、かつ５０℃における動的粘弾性率Ｅ'50（貯蔵弾性率）が５×１０9ｄｙｎ／ｃｍ2以上である熱可塑性ポリウレタンからなり、密度が０．５〜１．０ｇ／ｃｍ3、気泡サイズが５〜２０μｍ、硬度（ＪＩＳ−Ｃ硬度）が９０以上であるポリウレタン発泡体からなる研磨パッドが提案されている（特許文献５：特開２００２−３７１１５４号公報を参照）。しかし、このようなイソシアネート基由来の窒素原子含有率が６重量％以上である研磨パッドを用いると、硬度が高過ぎるために、ウェハを研磨した際にウェハ表面にスクラッチが多発する恐れがあった。
【０００９】
上述状況においては、被研磨面の平坦性および平坦化効率の向上が達成でき、かつスクラッチの発生が少ない研磨パッドが望まれている。また、このような研磨パッドとして有用な高分子材料および発泡体が望まれている。
【課題を解決するための手段】
【００１０】
上述する要望に対応すべく本発明者らは鋭意検討を重ねた。その結果、ビカット軟化温度測定において特定の軟化挙動を示す高分子材料、それから得られる発泡体およびこれらを用いた研磨パッドが、所望の特性を発現することを見出し、本発明を完成させた。
【００１１】
すなわち、本発明は以下のとおりである。
［１］  ＪＩＳ  Ｋ７２０６：１９９９（Ａ５０法）に準拠したビカット軟化温度測定において、針の侵入深さが０．０５ｍｍに到達するときの温度（Ｔ1）が４０〜６０℃であり、針の侵入深さが０．２５ｍｍに到達するときの温度（Ｔ2）が５０〜６５℃（ただし、Ｔ2≧Ｔ1である）である高分子材料。
【００１２】
［２］  ５０℃の水で飽和膨潤させた後の５０℃における引張弾性率が５０〜８００ＭＰａであり、５０℃における損失正接が０．０３〜０．１５である、［１］に記載する高分子材料。
【００１３】
［３］  前記高分子材料が、高分子ジオール、有機ジイソシアネートおよび鎖伸長剤を反応させることにより得られるポリウレタンである、［１］または［２］に記載する高分子材料。
【００１４】
［４］  前記ポリウレタンが、熱可塑性ポリウレタンであり、イソシアネート基由来の窒素原子の含有量が５．２〜５．８重量％である、［３］に記載する高分子材料。
【００１５】
［５］  前記高分子ジオールが、数平均分子量１３００〜２４００の成分を少なくとも１種類含有する、［３］または［４］に記載する高分子材料。
【００１６】
［６］  前記高分子ジオールが、ポリエーテルジオールおよび／またはポリエステルジオールを含有する、［３］ないし［５］のいずれかに記載する高分子材料。
【００１７】
［７］  前記高分子ジオールが、炭素数６〜１２のジオールを用いて製造されるポリエステルジオールを含有する、［３］ないし［５］のいずれかに記載する高分子材料。
【００１８】
［８］  前記高分子ジオールが、ポリ（エチレングリコール）および／またはポリ（テトラメチレングリコール）である、［３］ないし［５］のいずれかに記載する高分子材料。
【００１９】
［９］  前記有機ジイソシアネートが、４，４’−ジフェニルメタンジイソシアネート、２，４−トリレンジイソシアネート、２，６−トリレンジイソシアネート、イソホロンジイソシアネートからなる群より選ばれる少なくとも１種である、［３］ないし［８］のいずれかに記載する高分子材料。
【００２０】
［１０］  前記鎖伸長剤が、１，３−プロパンジオール、１，４−ブタンジオール、ネオペンチルグリコール、１，５−ペンタンジオール、１，６−ヘキサンジオール、１，４−シクロヘキサンジメタノールからなる群より選ばれる少なくとも１種である、［３］ないし［９］のいずれかに記載する高分子材料。
【００２１】
［１１］  前記ポリウレタンが、前記高分子ジオールとしてポリ（テトラメチレングリコール）と、前記有機ジイソシアネートとして４，４’−ジフェニルメタンジイソシアネートと、前記鎖伸長剤として１，４−シクロヘキサンジメタノールとを反応させることにより得られるポリウレタンである、［３］ないし［５］のいずれかに記載する高分子材料。
【００２２】
［１２］  前記高分子ジオールの重量と前記有機ジイソシアネートおよび前記鎖伸長剤の合計重量との重量比率が、［高分子ジオールの重量］：［有機ジイソシアネートおよび鎖伸長剤の合計重量］＝１０：９０〜５０：５０である、［３］ないし［１１］のいずれかに記載する高分子材料。
【００２３】
［１３］  ［１］ないし［１２］のいずれかに記載する高分子材料を発泡させることにより得られる発泡体。
【００２４】
［１４］  前記発泡体が、前記高分子材料に非反応性ガスを加圧条件下で溶解させた後、軟化温度より低い温度で圧力を開放して大気圧下で取り出し、次いで該高分子材料を軟化温度以上の温度で発泡させて得られる、［１３］に記載する発泡体。
【００２５】
［１５］  前記非反応性ガスが、二酸化炭素または窒素である、［１４］に記載する発泡体。
【００２６】
［１６］  ［１］ないし［１２］のいずれかに記載する高分子材料を含有する研磨パッド。
【００２７】
［１７］  ［１３］ないし［１５］のいずれかに記載する発泡体を含有する研磨パッド。
【００２８】
［１８］  ［１６］または［１７］に記載する研磨パッドを用いる、シリコンウェハまたは半導体ウェハの研磨方法。
【００２９】
［１９］  ［１６］または［１７］に記載する研磨パッドを用いる、半導体デバイスの製造方法。
【発明の効果】
【００３０】
本発明の好ましい態様によれば、例えば、ケミカルメカニカル研磨に有用な高分子材料やそれから得られる発泡体を提供することができる。さらに、該高分子材料や発泡体を応用して、例えば、ウェハ研磨時に発生するスクラッチが少なく、研磨レートも安定しているなど、半導体ウェハ等を高精度に研磨することが可能な研磨パッドを提供することができる。
【発明を実施するための最良の形態】
【００３１】
本発明の高分子材料は、ＪＩＳ  Ｋ７２０６：１９９９（Ａ５０法）に準拠したビカット軟化温度測定において、針の侵入深さが０．０５ｍｍに到達するときの温度（Ｔ1）が４０〜６０℃であり、針の侵入深さが０．２５ｍｍに到達するときの温度（Ｔ2）が５０〜６５℃であることを満足する。ただし、前記Ｔ1およびＴ2は、Ｔ2≧Ｔ1の条件を満たす。また、本発明の研磨パッドは、該高分子材料または該高分子材料を発泡させて得られる発泡体を含有する研磨パッドである。
【００３２】
ＪＩＳ  Ｋ７２０６：１９９９（Ａ５０法）に準拠したビカット軟化温度測定において、針の侵入深さが０．０５ｍｍに到達するときの温度（Ｔ1）が４０℃未満の場合には、該高分子材料や該高分子材料を発泡させて得られる発泡体を含有する研磨パッドが柔らかくなり過ぎるため、このような研磨パッドを用いてウェハ等の研磨を行う際に被研磨面の平坦性が低下する。一方、針の侵入深さが０．０５ｍｍに到達するときの温度（Ｔ1）が６０℃を越える場合には、研磨時にスクラッチの発生が増加する。例えば、研磨時における被研磨面の平坦性とスクラッチ抑制の観点から、ＪＩＳ  Ｋ７２０６：１９９９（Ａ５０法）に準拠したビカット軟化温度測定において、針の侵入深さが０．０５ｍｍに到達するときの温度（Ｔ1）の好ましい範囲は４５〜５５℃であり、より好ましくは４５〜５０℃である。
【００３３】
また、ＪＩＳ  Ｋ７２０６：１９９９（Ａ５０法）に準拠したビカット軟化温度測定において、針の侵入深さが０．２５ｍｍに到達するときの温度（Ｔ2）が５０℃未満の場合には、該高分子材料や該高分子材料を発泡させて得られる発泡体を含有する研磨パッドが柔らかくなり過ぎるため、このような研磨パッドを用いてウェハ等の研磨を行う際には被研磨面の平坦性が低下する。一方、針の侵入深さが０．２５ｍｍに到達するときの温度（Ｔ2）が６５℃を越える場合には、研磨時にスクラッチの発生が増加する。例えば、研磨時における被研磨面の平坦性とスクラッチ抑制の観点から、ＪＩＳ  Ｋ７２０６：１９９９（Ａ５０法）に準拠したビカット軟化温度測定において、針の侵入深さが０．２５ｍｍに到達するときの温度（Ｔ2）の好ましい範囲は５３〜６２℃であり、より好ましくは５５〜６０℃である。
【００３４】
さらに、本発明の高分子材料は、５０℃の水で飽和膨潤させた後の５０℃における引張弾性率が５０〜８００ＭＰａであり、５０℃における損失正接（ｔａｎδ値）が０．０３〜０．１５である高分子材料を包含する。
【００３５】
高分子材料の５０℃の水で飽和膨潤させた後の５０℃における引張弾性率が５０ＭＰａ未満の場合には、該高分子材料や該高分子材料を発泡させて得られる発泡体を含有する研磨パッドが柔らかくなり過ぎるため、このような研磨パッドを用いてウェハ等の研磨を行う際には被研磨面の平坦性が低下し、また研磨効率が低下する傾向がある。一方、高分子材料の５０℃の水で飽和膨潤させた後の５０℃における引張弾性率が８００ＭＰａを超える場合には、研磨時にスクラッチの発生が増加する傾向がある。例えば、研磨時における被研磨面の平坦性とスクラッチ抑制の観点から、高分子材料の５０℃の水で飽和膨潤させた後の５０℃における引張弾性率のより好ましい範囲は７０〜７５０ＭＰａであり、さらに好ましい範囲は１００〜７００ＭＰａであり、特に好ましい範囲は１３０〜６５０ＭＰａである。
【００３６】
また、高分子材料の５０℃における損失正接が０．０３未満の場合には、該高分子材料や該高分子材料を発泡させて得られる発泡体を含有する研磨パッドを用いてウェハ等の研磨を行う際にスクラッチの発生が増加する傾向がある。一方、５０℃における損失正接が０．１５を越える場合には、該高分子材料や該高分子材料を発泡させて得られる発泡体を含有する研磨パッドが柔らかくなり過ぎるため、このような研磨パッドを用いてウェハ等の研磨を行う際には被研磨面の平坦性が低下し、また研磨効率が低下する傾向がある。例えば、研磨時における被研磨面の平坦性とスクラッチ抑制の観点から、高分子材料の５０℃における損失正接は、より好ましくは０．０４〜０．１４であり、さらに好ましくは０．０５〜０．１３である。なお、５０℃における損失正接は、５０℃における損失弾性率（Ｅ’’50）と５０℃における貯蔵弾性率（Ｅ’50）との比（Ｅ’’50／Ｅ’50）である。
【００３７】
また、本発明の高分子材料は、高分子ジオール、有機ジイソシアネートおよび鎖伸長剤を反応させることにより得られるポリウレタンを包含する。そして、該ポリウレタンが溶融成形可能な熱可塑性ポリウレタンであり、イソシアネート基由来の窒素原子の含有量が５．２〜５．８重量％である高分子材料を包含する。窒素含有量が５．２重量％未満の場合には、該ポリウレタンを例えば研磨パッドとして用いた場合、研磨パッドが柔らかくなり、被研磨面の平坦性が低下し、また研磨効率が低下する傾向がある。一方、窒素含有量が５．８重量％を超える場合はスクラッチが発生し易くなる傾向がある。したがって、例えば、研磨時における被研磨面の平坦性とスクラッチ抑制の観点から、イソシアネート基由来の窒素原子の含有量は、好ましくは５．３〜５．７重量％であり、より好ましくは５．３〜５．５重量％である。
【００３８】
該ポリウレタンを製造する材料となる、高分子ジオール、有機ジイソシアネートおよび鎖伸長剤について詳細に説明する。
【００３９】
高分子ジオールとしては、例えば、ポリエーテルジオール、ポリエステルジオール、ポリカーボネートジオールなどが挙げられる。これらの高分子ジオールは単独で使用してもよいし、２種以上を併用してもよい。高分子ジオールは、ポリエーテルジオールおよび／またはポリエステルジオールを含有することが好ましい。
【００４０】
上記のポリエーテルジオールとしては、例えば、ポリ（エチレングリコール）、ポリ（プロピレングリコール）、ポリ（テトラメチレングリコール）、ポリ（メチルテトラメチレングリコール）、ポリ（オキシプロピレングリコール）、グリセリンベースポリアルキレンエーテルグリコールなどが挙げられる。これらのポリエーテルジオールは、単独で使用してもよいし、２種以上を併用してもよい。これらの中でも、ポリ（エチレングリコール）および／またはポリ（テトラメチレングリコール）を使用することが好ましい。
【００４１】
上記のポリエステルジオールとしては、例えば、常法に従い、ジカルボン酸またはそのエステル、無水物などのエステル形成性誘導体と低分子ジオールとを直接エステル化反応またはエステル交換反応させることにより製造されるものを挙げることができる。
【００４２】
ポリエステルジオールを構成するジカルボン酸としては、例えば、シュウ酸、コハク酸、グルタル酸、アジピン酸、ピメリン酸、スベリン酸、アゼライン酸、セバシン酸、ドデカンジカルボン酸、２−メチルコハク酸、２−メチルアジピン酸、３−メチルアジピン酸、３−メチルペンタン二酸、２−メチルオクタン二酸、３，８−ジメチルデカン二酸、３，７−ジメチルデカン二酸等の炭素数２〜１２の脂肪族ジカルボン酸；トリグリセリドの分留により得られる不飽和脂肪酸を二量化した炭素数１４〜４８の二量化脂肪族ジカルボン酸（ダイマー酸）およびこれらの水素添加物（水添ダイマー酸）などの脂肪族ジカルボン酸；１，４−シクロヘキサンジカルボン酸などの脂環式ジカルボン酸；テレフタル酸、イソフタル酸、オルトフタル酸等の芳香族ジカルボン酸などが挙げられる。これらのジカルボン酸は、単独で使用してもよいし、２種以上を併用してもよい。ダイマー酸および水添ダイマー酸としては、ユニケマ社製商品名「プリポール１００４」、「プリポール１００６」、「プリポール１００９」、「プリポール１０１３」などを用いることができる。
【００４３】
ポリエステルジオールを構成する低分子ジオールとしては、例えば、エチレングリコール、１，３−プロパンジオール、１，２−プロパンジオール、２−メチル−１，３−プロパンジオール、１，４−ブタンジオール、ネオペンチルグリコール、１，５−ペンタンジオール、３−メチル−１，５−ペンタンジオール、１，６−ヘキサンジオール、１，７−ヘプタンジオール、１，８−オクタンジオール、２−メチル−１，８−オクタンジオール、１，９−ノナンジオール、１，１０−デカンジオール等の脂肪族ジオール；シクロヘキサンジメタノール、シクロヘキサンジオール等の脂環式ジオールなどを挙げることができる。これらの低分子ジオールは、単独で使用してもよいし、２種以上を併用してもよい。これらの中でも使用することが好ましいジオールは、炭素数６〜１２のジオールであり、より好ましくは炭素数８〜１０のジオールであり、さらに好ましくは炭素数９のジオールである。
【００４４】
上記のポリカーボネートジオールとしては、低分子ジオールとジアルキルカーボネート、アルキレンカーボネート、ジアリールカーボネートなどのカーボネート化合物との反応により得られるものを使用することができる。ポリカーボネートジオールを構成する低分子ジオールとしては、ポリエステルジオールの構成成分として先に例示した低分子ジオールを用いることができる。また、ジアルキルカーボネートとしては、ジメチルカーボネート、ジエチルカーボネートなどが挙げられる。アルキレンカーボネートとしてはエチレンカーボネートなどが挙げられる。ジアリールカーボネートとしてはジフェニルカーボネートなどが挙げられる。
【００４５】
高分子ジオールは、前記したとおり、１種類または２種類以上を用いることができるが、少なくとも１種類の高分子ジオールの数平均分子量が１３００〜２４００であることが好ましい。高分子ジオールの数平均分子量が１３００未満である場合には、得られるポリウレタンの弾性率が高くなり、該ポリウレタンや該ポリウレタンを発泡させて得られる発泡体を含有する研磨パッドを用いてウェハ等の研磨を行う際に、スクラッチが発生し易くなる傾向がある。一方、高分子ジオールの数平均分子量が２４００を越える場合には、押出成形法または射出成形法により成形する際に、成形機中で増粘現象を起こして不溶融物が発生し、成形運転を中断し内部を洗浄しなければならなくなることがある。例えば、適度な弾性率を有するポリウレタンを製造し、かつ押出成形法または射出成形法により成形する際に増粘現象を生じさせない観点から、使用する少なくとも１種類の高分子ジオールの数平均分子量が１４００〜２３００であることがより好ましく、１５００〜２２００であることがさらに好ましい。なお、本明細書でいう高分子ジオールの数平均分子量は、いずれもＪＩＳ  Ｋ１５５７に準拠して測定した水酸基価に基づいて算出した数平均分子量を意味する。
【００４６】
何ら制限されるものではないが、数平均分子量が１３００〜２４００の高分子ジオールを用いて得られた熱可塑性ポリウレタンであって、かつ、上記したイソシアネート基由来の窒素原子の含有量が５．２〜５．８重量％の熱可塑性ポリウレタンを用いると本発明の高分子材料を容易に得ることが可能となり好ましい。
【００４７】
ポリウレタンの製造に用いられる有機ジイソシアネートとしては、通常のポリウレタンの製造に従来から使用されている有機ジイソシアネートのいずれを使用してもよく、例えば、エチレンジイソシアネート、テトラメチレンジイソシアネート、ペンタメチレンジイソシアネート、ヘキサメチレンジイソシアネート、２，２，４−または２，４，４−トリメチルヘキサメチレンジイソシアネート、ドデカメチレンジイソシアネート、イソホロンジイソシアネート、イソプロピリデンビス（４−シクロヘキシルイソシアネート）、シクロヘキシルメタンジイソシアネート、メチルシクロヘキサンジイソシアネート、４，４’−ジシクロヘキシルメタンジイソシアネート、リジンジイソシアネート、２，６−ジイソシアナトメチルカプロエート、ビス（２−イソシアナトエチル）フマレート、ビス（２−イソシアナトエチル）カーボネート、２−イソシアナトエチル−２，６−ジイソシアナトヘキサノエート、シクロヘキシレンジイソシアネート、メチルシクロヘキシレンジイソシアネート、ビス（２−イソシアナトエチル）−４−シクロへキセンなどの脂肪族または脂環式ジイソシアネート；２，４’−または４，４’−ジフェニルメタンジイソシアネート、２，４−または２，６−トリレンジイソシアネート、ｍ−またはｐ−フェニレンジイソシアネート、ｍ−またはｐ−キシリレンジイソシアネート、１，５−ナフチレンジイソシアネート、４，４’−ジイソシアナトビフェニル、３，３’−ジメチル−４，４’−ジイソシアナトビフェニル、３，３’−ジメチル−４，４’−ジイソシアナトジフェニルメタン、クロロフェニレン−２，４−ジイソシアネート、テトラメチルキシリレンジイソシアネートなどの芳香族ジイソシアネートを挙げることができる。これらの有機ジイソシアネートは単独で使用してもよいし、２種以上を併用してもよい。これらの中でも、得られる研磨パッドの耐摩耗性などの点から、４，４’−ジフェニルメタンジイソシアネート、２，４−トリレンジイソシアネート、２，６−トリレンジイソシアネート、イソホロンジイソシアネートからなる群より選ばれる少なくとも１種であることが好ましく、４，４’−ジフェニルメタンジイソシアネートであることがより好ましい。
【００４８】
ポリウレタンの製造に用いられる鎖伸長剤としては、通常のポリウレタンの製造に従来から使用されている鎖伸長剤のいずれを使用してもよい。鎖伸長剤としては、イソシアネート基と反応し得る活性水素原子を分子中に２個以上有する分子量３００以下の低分子化合物を使用することが好ましく、例えば、エチレングリコール、ジエチレングリコール、１，２−または１，３−プロパンジオール、２，２−ジエチル−１，３−プロパンジオール、１，２−、１，３−、２，３−または１，４−ブタンジオール、１，５−ペンタンジオール、ネオペンチルグリコール、１，６−ヘキサンジオール、３−メチル−１，５−ペンタンジオール、１，４−ビス（β−ヒドロキシエトキシ）ベンゼン、１，４−シクロヘキサンジオール、１，４−シクロヘキサンジメタノール、ビス（β−ヒドロキシエチル）テレフタレート、１，９−ノナンジオール、ｍ−またはｐ−キシリレングリコールなどのジオール類；エチレンジアミン、トリメチレンジアミン、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサメチレンジアミン、２，４，４−トリメチルヘキサメチレンジアミン、３−メチルペンタメチレンジアミン、１，２−シクロヘキサンジアミン、１，３−シクロヘキサンジアミン、１，４−シクロヘキサンジアミン、１，２−ジアミノプロパン、ヒドラジン、キシリレンジアミン、イソホロンジアミン、ピペラジン、ｏ−、ｍ−またはｐ−フェニレンジアミン、トリレンジアミン、キシレンジアミン、アジピン酸ジヒドラジド、イソフタル酸ジヒドラジド、４，４’−ジアミノジフェニルメタン、４，４’−ジアミノジフェニルエーテル、４，４’−ビス（４−アミノフェノキシ）ビフェニル、４，４’−ビス（３−アミノフェノキシ）ビフェニル、１，４−ビス（４−アミノフェノキシ）ベンゼン、１，３−ビス（４−アミノフェノキシ）ベンゼン、１，３−ビス（３−アミノフェノキシ）ベンゼン、３，４’−ジアミノジフェニルエーテル、４，４’−ジアミノジフェニルスルフォン、３，４−ジアミノジフェニルスルフォン、３，３’−ジアミノジフェニルスルフォン、４，４’−メチレン−ビス（２−クロロアニリン）、３，３’−ジメチル−４，４’−ジアミノビフェニル、４，４’−ジアミノジフェニルスルフィド、２，６−ジアミノトルエン、２，４−ジアミノクロロベンゼン、１，２−ジアミノアントラキノン、１，４−ジアミノアントラキノン、３，３’−ジアミノベンゾフェノン、３，４−ジアミノベンゾフェノン、４，４’−ジアミノベンゾフェノン、４，４’−ジアミノビベンジル、２，２’−ジアミノ−１，１’−ビナフタレン、１，３−ビス（４−アミノフェノキシ）アルカン、１，４−ビス（４−アミノフェノキシ）アルカン、１，５−ビス（４−アミノフェノキシ）アルカン等の１，ｎ−ビス（４−アミノフェノキシ）アルカン（ｎは、３〜１０）、１，２−ビス［２−（４−アミノフェノキシ）エトキシ］エタン、９，９−ビス（４−アミノフェニル）フルオレン、４，４’−ジアミノベンズアニリドなどのジ��ミン類などが挙げられる。これらの鎖伸長剤は単独で使用してもよいし、２種以上を併用してもよい。これらの中でも、１，３−プロパンジオール、１，４−ブタンジオール、ネオペンチルグリコール、１，５−ペンタンジオール、１，６−ヘキサンジオール、１，４−シクロヘキサンジメタノールからなる群より選ばれる少なくとも１種であることが好ましい。
【００４９】
ポリウレタンの具体的な例としては、ポリ（エチレングリコール）、ポリ（テトラメチレングリコール）、ポリ（ノナメチレンアジペート）、ポリ（２−メチル−１，８−オクタメチレンアジペート）、ポリ（２−メチル−１，８−オクタメチレン−ｃｏ−ノナメチレンアジペート）、ポリ（メチルペンタンアジペート）からなる群より選ばれる少なくとも１種の高分子ジオールと、４，４’−ジフェニルメタンジイソシアネート、２，４−トリレンジイソシアネート、２，６−トリレンジイソシアネート、イソホロンジイソシアネートからなる群より選ばれる少なくとも１種の有機ジイソシアネートと、１，３−プロパンジオール、１，４−ブタンジオール、ネオペンチルグリコール、１，５−ペンタンジオール、１，６−ヘキサンジオール、１，４−シクロヘキサンジメタノールからなる群より選ばれる少なくとも１種の鎖伸長剤とを反応させて得られるポリウレタンが挙げられる。
これらの中でも、特に、高分子ジオールとしてポリ（テトラメチレングリコール）と、有機ジイソシアネートとして４，４’−ジフェニルメタンジイソシアネートと、鎖伸長剤として１，４−シクロヘキサンジメタノールとを反応させることにより得られるポリウレタンが好ましい。
【００５０】
該ポリウレタンの製造法は特に限定されないが、架橋型ポリウレタンを製造する場合には、上記の高分子ジオールと有機ジイソシアネートとを、高分子ジオールのモル数に対する有機ジイソシアネートのモル数が１．５〜３．０倍過剰（より好ましくは１．８〜２．７倍過剰、さらに好ましくは、２．０〜２．５倍過剰）となる範囲で混合し、６０〜１２０℃（より好ましくは７０〜１１０℃、さらに好ましくは８０〜１００℃）で反応させることによって中間重合体を合成し、該中間重合体をＮ，Ｎ−ジメチルアセトアミド、Ｎ，Ｎ−ジメチルホルムアミドなどの不活性溶媒に溶解し、有機ジアミンを反応させて鎖延長反応させる方法などが例示される。
【００５１】
熱可塑性ポリウレタンを製造する場合には、上記の高分子ジオールと有機ジイソシアネートおよび鎖伸長剤を所定の比率で溶融混合して製造することができる。各成分の混合比率は、熱可塑性ポリウレタンに付与すべき物性、耐摩耗性などを考慮して適宜決定されるが、高分子ジオールおよび鎖伸長剤に含まれる活性水素原子１モルに対して、有機ジイソシアネートに含まれるイソシアネート基が０．９５〜１．３モルとなる割合で各成分を使用することが好ましい。イソシアネート基の割合が０．９５モルより低いと、得られる熱可塑性ポリウレタンやそれを発泡させることにより得られる発泡体の機械的強度および耐摩耗性が低下する傾向があり、１．３モルより高いと熱可塑性ポリウレタンの生産性、保存安定性、発泡性が低下する傾向がある。例えば、得られる熱可塑性ポリウレタンや発泡体の機械的強度および耐磨耗性、ポリウレタンの生産性、保存安定性、発泡性の観点から、高分子ジオールおよび鎖伸長剤に含まれる活性水素原子１モルに対して、有機ジイソシアネートに含まれるイソシアネート基は０．９６〜１．１０の範囲内であることがより好ましく、０．９７〜１．０５の範囲内であることがさらに好ましい。
【００５２】
上記の高分子ジオールと有機ジイソシアネートおよび鎖伸長剤に関する所定の比率について、所望の物性を有する高分子材料とする、高分子ジオールの重量と有機ジイソシアネートおよび鎖伸長剤の合計重量との重量比率としては、［高分子ジオールの重量］／［有機ジイソシアネートおよび鎖伸長剤の合計重量］＝１０：９０〜５０：５０であるのが好ましく、１５：８５〜４０：６０であるのがより好ましく、２０：８０〜３０：７０であるのがさらに好ましい。
【００５３】
熱可塑性ポリウレタンの製造方法は特に制限されず、前記の３成分を使用し、公知のウレタン化反応を利用して、プレポリマー法またはワンショット法のいずれの方法で製造してもよい。熱可塑性ポリウレタンは、実質的に溶剤の不存在下に溶融重合する方法によって製造することが好ましく、多軸スクリュー型押出機を用いて連続溶融重合する方法によって製造することがより好ましい。
【００５４】
本発明の上記ポリウレタンなどの高分子材料は、押出成形法、射出成形法、ブロー成形法、カレンダー成形法などの各種の成形法を利用して成形体とすることができる。成形体の形状としては、特に制限されないが、例えば、シート状成形体、フィルム状成形体、板状成形体、繊維状物などを挙げることができる。なお、シート状成形体やフィルム状成形体を得る場合には、均一な厚さを有したシート状成形体やフィルム状成形体が得られることから、Ｔダイを用いた成形法を採用することが好ましい。
本発明の高分子材料は、特に研磨パッドを構成する素材として使用することができる。例えば、本発明の高分子材料を含有する研磨パッドとして使用することができる。
【００５５】
本発明の高分子材料は、これを発泡させることにより発泡体としてもよい。さらに本発明は、該発泡体を含有する研磨パッドを包含する（以下、「研磨用発泡パッド」とも称する）。
該発泡体の気泡数としては、例えば、研磨用発泡パッドとした場合、研磨スラリーに含まれる研磨剤が気泡に詰まることによる研磨効率の低下やスクラッチ傷等の研磨不良を防ぎ、また、研磨スラリーの保持性などの観点から、６０００個／ｍｍ2以下であることが好ましく、５０００個／ｍｍ2以下であることがより好ましく、４５００個／ｍｍ2以下であることがさらに好ましく、４０００個／ｍｍ2以下であることが特に好ましい。
平均気泡サイズとしては、例えば、研磨スラリー保持性とスクラッチ傷などの研磨不良を抑制する観点から、５〜６０μｍの範囲内であることが好ましく、１０〜５０μｍの範囲内であることがより好ましい。
発泡体の密度としては、０．４０〜１．１０ｇ／ｃｍ3の範囲内であることが好ましく、０．５０〜１．００ｇ／ｃｍ3の範囲内であることがより好ましい。
【００５６】
本発明の発泡体は、上記ポリウレタンなどの高分子材料を発泡させることによって製造することができる。発泡に際しては、熱分解型発泡剤（化学発泡剤）や非反応性ガス等の物理的発泡剤等を使用することができるが、非反応性ガスを発泡剤として使用することが好ましい。非反応性ガスとは、ポリウレタンなどの高分子材料を製造するための成分と反応しない気体を意味している。非反応性ガスとしては、例えば、窒素、二酸化炭素、アルゴン、ヘリウム等が挙げられる。これらのうちでも、高分子材料、ポリウレタン、熱可塑性ポリウレタンへの溶解性および製造コストの点から、二酸化炭素または窒素が好ましい。
【００５７】
本発明の発泡体は、上記ポリウレタンなどの高分子材料に上記非反応性ガスを加圧条件下で溶解させた後、圧力を開放し、ポリウレタンなど高分子材料の軟化温度以上の温度で発泡させることにより製造することができる。非反応性ガスの溶解量は、例えば、均一な発泡構造を有する発泡体を得る観点から、溶解条件下における飽和量の９８％以上であることが好ましく、飽和量の９９％以上であることがより好ましく、飽和量であることがさらに好ましい。
【００５８】
非反応性ガスを溶解するポリウレタンなどの高分子材料としてシート状成形体を用いると、均一な発泡構造を有する発泡体の製造が容易である点、研磨用発泡パッドとする際の工程が簡素化できる点などにおいて有利である。該シート状成形体としては、ポリウレタンなどの高分子材料を一軸押出成形機、二軸押出成形機等の押出成形機または射出成形機を用いて成形したものが好ましい。シート状成形体の厚さは、例えば、発泡体の製造のしやすさおよび非反応性ガスの溶解に要する時間の観点から、０．８〜５ｍｍの範囲内であることが好ましく、１〜４ｍｍの範囲内であることがより好ましい。
【００５９】
なお、熱可塑性樹脂またはその成形体に気体を溶解させ、次いで圧力を減少させることにより、発泡物品を製造する方法は、米国特許第４４７３６６５号明細書、特開平６−３２２１６８号公報、特開平８−１１１９０号公報、特開平１０−３６５４７号公報、特開２０００−１６９６１５号公報、特開２０００−２４８１０１号公報などに開示されており、これらの方法により発泡体を製造することができる。
【００６０】
本発明の発泡体は、圧力が３〜１５ＭＰａの範囲内、温度が５０〜１６０℃の範囲内に調整された耐圧容器内において、ポリウレタンなどの高分子材料（またはその成形体）に非反応性ガスを溶解させ、高分子材料の軟化温度より低い温度で圧力を開放し、該高分子材料（またはその成形体）を高分子材料の軟化温度以上の温度に加熱して発泡させることにより製造することができる。
【００６１】
ポリウレタンなどの高分子材料の組成にもよるが、生成する気泡のサイズは、非反応性ガスの溶解量に依存する。非反応性ガスの溶解量は溶解時の圧力および温度により調整できる。非反応性ガスの溶解時の圧力が３ＭＰａ未満の場合には、非反応性ガスをポリウレタンなどの高分子材料成形体に飽和量溶解するのに長時間を要する傾向がある。一方、非反応性ガスの溶解時の圧力が１５ＭＰａを越える場合、非反応性ガスの溶解に要する時間は短くなるが、溶解するガスの量が必要以上に多くなり、生成する気泡のサイズが著しく小さくなる傾向がある。非反応性ガスの溶解時の圧力は、５〜１４ＭＰａの範囲内であることがより好ましく、６〜１３ＭＰａの範囲内であることがさらに好ましく、７〜１２ＭＰａの範囲内であることが特に好ましい。また、非反応性ガスの溶解時の温度が５０℃未満の場合には、非反応性ガスをポリウレタンなどの高分子材料（またはその成形体）に飽和量溶解するのに長時間を要する傾向がある。一方、非反応性ガスの溶解時の温度が１６０℃を越える場合には、圧力開放時に部分的に発泡を生じたり、非反応性ガスの溶解量が著しく少なくなって、生成する気泡のサイズが大きくなり過ぎたりする傾向がある。非反応性ガスの溶解時の温度は、７０〜１５０℃の範囲内であることがより好ましく、８０〜１４０℃の範囲内であることがさらに好ましく、９０〜１３０℃の範囲内であることが特に好ましい。
【００６２】
高分子材料（またはその成形体）に非反応性ガスを溶解させた後、圧力を開放する際の温度が高分子材料の軟化温度以上である場合には、圧力開放時に不均一な発泡が生じ、均一な発泡体が得られ難いという問題が生じる場合がある。圧力を開放する際の温度は、例えば、均一な発泡構造を有する発泡体を得る観点から、ポリウレタンなどの高分子材料の軟化温度をＴ℃としたとき、（Ｔ−４０）〜（Ｔ−１０）℃の範囲内であることが好ましく、（Ｔ−３５）〜（Ｔ−１５）℃の範囲内であることがより好ましく、（Ｔ−３０）〜（Ｔ−２０）℃の範囲内であることがさらに好ましい。具体的には、好ましくは５０℃以下、より好ましくは４０℃以下、さらに好ましくは３０℃以下である。なお、本明細書において、高分子材料の軟化温度とは、高分子材料が軟化する温度を意味し、本明細書においては、貯蔵弾性率（Ｅ’）が１×１０7Ｐａになる温度を意味する。
【００６３】
非反応性ガスを溶解した高分子材料（またはその成形体）において、圧力を開放した後の加熱温度がポリウレタンなど高分子材料の軟化温度未満の場合には、気泡の生成や成長が不十分となる傾向がある。非反応性ガスを溶解した高分子材料（またはその成形体）を加熱する温度は、生成する気泡のサイズおよび発泡体の強度の点から、ポリウレタンなどの高分子材料の軟化温度をＴ℃としたとき、（Ｔ＋１０）〜（Ｔ＋４０）℃の範囲内であることが好ましく、（Ｔ＋１５）〜（Ｔ＋３５）℃の範囲内であることがより好ましく、（Ｔ＋２０）〜（Ｔ＋３０）℃の範囲内であることがさらに好ましい。加熱発泡方法には制限はないが、非反応性ガスを溶解した高分子材料（またはその成形体）に熱が均一にかかる方法が、発泡構造の均一性確保の点で好ましい。加熱発泡方法としては、例えば、熱水、熱オイルバス、熱風、水蒸気等の熱媒中を通過させる方法や、赤外線ヒーターなどの外部加熱装置により加熱する方法などが挙げられる。
【００６４】
本発明の高分子材料およびその発泡体は、そのまま研磨パッドとすることができる。例えば、上記したように、本発明の高分子材料を、押出成形法や射出成形法などによりシート状成形体とし、これを研磨パッドとすることができる。また、本発明の研磨パッドを製造する際には、上記のシート状成形体とした高分子材料や発泡体を切削、スライスまたは打ち抜きなどにより所望の寸法、形状に加工することができる。さらに、研磨パッドの表面には、研磨スラリーの保持性、流動性の向上、研磨パッド表面からの研磨屑除去効率の向上等を目的として、溝や穴などの成形加工を施すことが好ましい。研磨パッド表面への成形加工の方法は、特に限定されるものではないが、研磨パッド表面を切削加工することにより溝などを形成する方法、研磨パッド表面に加熱された金型、熱線などを接触させ、接触部を溶解させることにより溝などを形成する方法、ドリル、トムソン刃などで孔などを形成する方法、その他レーザーなどで成形加工する方法が挙げられる。また、成形加工で施される溝や孔などの形状（格子状、同心円状、渦巻き状など）および大きさも特に限定されるものではない。
【００６５】
なお、本発明の高分子材料を含有する研磨パッドは、本発明の効果を阻害しない範囲で、本発明の高分子材料以外の他の成分を含有していてもよい。同様に、上記の研磨用発泡パッドにおいても、本発明の効果を阻害しない範囲で、高分子材料以外の他の成分を含有していてもよい。このような他の成分としては、例えば、架橋剤、充填剤、架橋促進剤、架橋助剤、軟化剤、粘着付与剤、老化防止剤、発泡剤、加工助剤、密着性付与剤、無機充填剤、有機フィラー、結晶核剤、耐熱安定剤、耐候安定剤、帯電防止剤、着色剤、滑剤、難燃剤、難燃助剤（酸化アンチモンなど）、ブルーミング防止剤、離型剤、増粘剤、酸化防止剤、導電剤などの添加剤が挙げられる。本発明の高分子材料を含有する研磨パッドや研磨用発泡パッドにおける上記他の成分の含有量としては、好ましくは５０重量％以下であり、より好ましくは２０重量％以下であり、さらに好ましくは５重量％以下であり、特に、本発明の研磨パッドや研磨用発泡パッドが、本発明の高分子材料やそれを発泡させることにより得られる発泡体のみから実質的になることが好ましい。
【００６６】
本発明の研磨パッド（研磨用発泡パッドを含む、以後同様）は、例えば、ウェハのうねりへの追随性を向上させるためにクッション層を有していてもよい。クッション層は、現在汎用的に使用されているポリウレタンを含浸した不織布（例えば、“Ｓｕｂａ４００”（ロデール・ニッタ（株）製））の他、ゴム、発泡弾性体、発泡プラスチックなどを採用することができ、特に限定されるものではない。クッション層の好ましい厚みは、０．１〜５ｍｍである。０．１ｍｍ未満の場合には、半導体基板全面の平坦性の均一性（ユニフォーミティ）が損なわれる傾向がある。５ｍｍを超える場合には、局所平坦性が損なわれる傾向がある。クッション層の厚みは０．２〜４ｍｍであることがより好ましく、０．５〜３ｍｍであることがさらに好ましい。
【００６７】
本発明の研磨パッドは、それ自体公知の研磨スラリーと共に、ケミカルメカニカル研磨（Chemical  Mechanical  Polishing、以下ＣＭＰと略称することがある）に使用することができる。研磨スラリーは、例えば、水やオイル等の液状媒体；シリカ、酸化アルミニウム、酸化セリウム、酸化ジルコニウム、炭化ケイ素等の研磨剤；塩基、酸、界面活性剤などの成分を含有している。また、ＣＭＰを行うに際し、必要に応じ、研磨スラリーと共に、潤滑油、冷却剤などを併用してもよい。
【００６８】
ＣＭＰは、公知のＣＭＰ用装置を使用し、研磨スラリーを介して被研磨面と研磨パッドを、加圧下、一定速度で、一定時間接触させることによって実施することができる。研磨の対象となる物品には特に制限はないが、例えば、水晶、シリコン、ガラス、光学基板、電子回路基板、多層配線基板、ハードディスクなどが挙げられる。特に、研磨の対象としては、シリコンウェハや半導体ウェハであることが好ましい。半導体ウェハの具体例としては、例えば、酸化シリコン、酸化フッ化シリコン、有機ポリマーなどの絶縁膜、銅、アルミニウム、タングステンなどの配線材金属膜、タンタル、チタン、窒化タンタル、窒化チタンなどのバリアメタル膜等を表面に有するものが挙げられる。
【実施例】
【００６９】
以下、本発明を実施例により具体的に説明するが、本発明はこれらの実施例によって何ら限定されるものではない。なお、実施例に記載したポリウレタンおよび研磨パッドの物性評価は次の方法で実施した。
【００７０】
ビカット軟化温度測定における針の侵入深さが所定深さに到達したときの温度
押出し成形により作製した厚さ２ｍｍのシートをヒート・デストーション・テスターＮｏ．１４８ＨＤ−ＰＣ（（株）安田精機製作所製）を用いて、ＪＩＳ  Ｋ７２０６：１９９９（Ａ５０法）に準拠した方法でビカット軟化温度の測定を行った。この際に、針の侵入深さが０．０５ｍｍに達した温度（Ｔ1）と０．２５ｍｍに達した温度（Ｔ2）をそれぞれ測定した。
【００７１】
引張弾性率（５０℃の水で飽和膨潤させた後の５０℃における引張弾性率）
熱プレス法により作製した厚さ３００μｍのフィルムから２号型試験片（ＪＩＳ  Ｋ７１１３）を打ち抜き、５０℃温水に３日間浸漬して水膨潤サンプルを作製した。該水膨潤後サンプルを用いて、島津製作所社製オートグラフＡＧ５０００を用い、チャック間距離４０ｍｍでサンプル装着後、雰囲気温度５０℃において５分静置した後、引張速度５０ｍｍ／分にて引張弾性率を測定した。
【００７２】
貯蔵弾性率（Ｅ’）および損失弾性率（Ｅ’’）（５０℃における損失正接（ｔａｎδ値））
厚さ２ｍｍの射出成形シートを作製し、該シートを９０℃で５時間熱処理した試験片を用いて、動的粘弾性測定装置〔ＤＶＥレオスペクトラー（（株）レオロジー社製）〕を使用して、５０℃における動的粘弾性率を周波数１１Ｈｚで測定することにより、貯蔵弾性率（Ｅ’50）および損失弾性率（Ｅ’’50）を求め、これらの値から５０℃における損失正接を算出した。
【００７３】
気泡数
研磨パッドの断面を走査型電子顕微鏡（ＳＥＭ）により写真撮影し、一定面積内に存在する気泡数を数えて単位面積当たりの気泡数（気泡の数密度）を算出した。
【００７４】
密度
ＪＩＳ  Ｋ７１１２に準拠して、研磨パッドの密度を測定した。
【００７５】
研磨特性評価
下記の実施例および比較例において得られた研磨パッドをＣＭＰ研磨装置（（株）野村製作所社製  ＰＰ０−６０Ｓ）に設置して、三菱マテリアル（株）社製ダイヤモンドドレッサーＭＥＣ１００−Ｌを用い、１．８Ｋｇｆ／ｃｍ2、ドレッサー回転数１１０回転／分にて１８分間、研磨パッド表面を研削した（以下「シーズニング」と称する場合がある）。
次に、プラテン回転数５０回転／分、ヘッド回転数４９回転／分、研磨圧力４５ＫＰａ、研磨時間１００秒の条件において、キャボット社製研磨スラリーＳＳ２５を蒸留水で２倍に希釈した液を１２０ｍＬ／分の速度で供給しつつ直径８インチの酸化膜表面を有するシリコンウェハを１００秒間研磨した。
研磨後のシリコンウェハ表面のスクラッチ数および研磨レートを評価した。また、２５℃で研磨パッドを湿潤状態で２４時間放置後、再度シーズニングを行い、直径８インチの酸化膜表面を有するシリコンウェハを１００秒間研磨したときの研磨レートを評価した。
なお、研磨レートは、エリプソメーター（溝尻光学工業所製ＤＨ  Ａ−ＸＡ）により研磨前後のシリコンウェハの厚さを４９点測定し、各点における厚さの変化量を研磨時間で割った値を用いて算出された平均値である。
また、スクラッチ数の評価は、ＫＬＡ−Ｔｅｎｃｏｒ社製Ｓｕｒｆｓｃａｎ  ＳＰ１を用い、研磨後のウェハ表面に存在する０．１６μｍ以上の大きさの傷の数を測定することによりおこなった。
【００７６】
＜実施例１＞
数平均分子量１４００のポリ（テトラメチレングリコール）〔略号：ＰＴＭＧ１４００〕、１，４−シクロヘキサンジメタノール（略号：ＣＨＤＭ）、および４，４’−ジフェニルメタンジイソシアネート（略号：ＭＤＩ）を、ＰＴＭＧ１４００：ＣＨＤＭ：ＭＤＩの重量比が２５．２：２５．７：４９．１（窒素原子の含有率：５．５重量％）となるような割合で用い、かつ、それらの合計供給量が３００ｇ／分になるようにして、定量ポンプにより同軸で回転する２軸押出機（３０ｍｍφ、Ｌ／Ｄ＝３６、シリンダー温度：７５〜２６０℃）に連続的に供給して、連続溶融重合を行って熱可塑性ポリウレタンを製造した。生成した熱可塑性ポリウレタンの溶融物をストランド状で水中に連続的に押出した後、ペレタイザーでペレット状に細断して、このペレットを７０℃で２０時間除湿乾燥することにより、熱可塑性ポリウレタン（以下、これをＰＵ−１という）を製造した。
ＰＵ−１のビカット軟化温度測定における針の侵入深さが０．０５ｍｍおよび０．２５ｍｍに到達するときの温度（Ｔ1およびＴ2）、５０℃の水で飽和膨潤させた後の５０℃における引張弾性率および５０℃における損失正接を表１に示した。
【００７７】
＜実施例２＞
数平均分子量２２００のポリ（テトラメチレングリコール）〔略号：ＰＴＭＧ２２００〕、ＣＨＤＭ、およびＭＤＩを、ＰＴＭＧ２２００：ＣＨＤＭ：ＭＤＩの重量比が２７．２：２５．５：４７．３（窒素原子の含有率：５．３重量％）となるような割合で用い、かつ、それらの合計供給量が３００ｇ／分になるようにして、定量ポンプにより同軸で回転する２軸押出機（３０ｍｍφ、Ｌ／Ｄ＝３６、シリンダー温度：７５〜２６０℃）に連続的に供給して、連続溶融重合を行って熱可塑性ポリウレタンを製造した。生成した熱可塑性ポリウレタンの溶融物をストランド状で水中に連続的に押出した後、ペレタイザーでペレット状に細断して、このペレットを７０℃で２０時間除湿乾燥することにより、熱可塑性ポリウレタン（以下、これをＰＵ−２という）を製造した。
ＰＵ−２のビカット軟化温度測定における針の侵入深さが０．０５ｍｍおよび０．２５ｍｍに到達するときの温度（Ｔ1およびＴ2）、５０℃の水で飽和膨潤させた後の５０℃における引張弾性率および５０℃における損失正接を表１に示した。
【００７８】
＜比較例１＞
数平均分子量６５０のポリ（テトラメチレングリコール）〔略号：ＰＴＭＧ６５０〕、ＣＨＤＭ、およびＭＤＩを、ＰＴＭＧ６５０：ＣＨＤＭ：ＭＤＩの重量比が２３．６：２４．６：５１．８（窒素原子の含有率：５．８重量％）となるような割合で用い、かつ、それらの合計供給量が３００ｇ／分になるようにして、定量ポンプにより同軸で回転する２軸押出機（３０ｍｍφ、Ｌ／Ｄ＝３６、シリンダー温度：７５〜２６０℃）に連続的に供給して、連続溶融重合を行って熱可塑性ポリウレタンを製造した。生成した熱可塑性ポリウレタンの溶融物をストランド状で水中に連続的に押出した後、ペレタイザーでペレット状に細断して、このペレットを７０℃で２０時間除湿乾燥することにより、熱可塑性ポリウレタン（以下、これをＰＵ−３という）を製造した。
ＰＵ−３のビカット軟化温度測定における針の侵入深さが０．０５ｍｍおよび０．２５ｍｍに到達するときの温度（Ｔ1およびＴ2）、５０℃の水で飽和膨潤させた後の５０℃における引張弾性率および５０℃における損失正接を表１に示した。
【００７９】
＜比較例２＞
数平均分子量１０００のポリ（テトラメチレングリコール）〔略号：ＰＴＭＧ１０００〕、ＣＨＤＭ、およびＭＤＩを、ＰＴＭＧ１０００：ＣＨＤＭ：ＭＤＩの重量比が１４．９：２９．７：５５．４（窒素原子の含有率：６．２重量％）となるような割合で用い、かつ、それらの合計供給量が３００ｇ／分になるようにして、定量ポンプにより同軸で回転する２軸押出機（３０ｍｍφ、Ｌ／Ｄ＝３６、シリンダー温度：７５〜２６０℃）に連続的に供給して、連続溶融重合を行って熱可塑性ポリウレタンを製造した。生成した熱可塑性ポリウレタンの溶融物をストランド状で水中に連続的に押出した後、ペレタイザーでペレット状に細断して、このペレットを７０℃で２０時間除湿乾燥することにより、熱可塑性ポリウレタン（以下、これをＰＵ−４という）を製造した。
ＰＵ−４のビカット軟化温度測定における針の侵入深さが０．０５ｍｍおよび０．２５ｍｍに到達するときの温度（Ｔ1およびＴ2）、５０℃の水で飽和膨潤させた後の５０℃における引張弾性率および５０℃における損失正接を表１に示した。
【００８０】
＜実施例３＞
熱可塑性ポリウレタン（ＰＵ−１）を単軸押出成形機（９０ｍｍφ）に仕込み、シリンダー温度２１５〜２２５℃、ダイス温度２２５℃にて、Ｔ−ダイより押出し、６０℃に調温したギャップ間隔１．８ｍｍのロールを通過させて、厚さ２ｍｍのシートを成形した。得られたシートの表面を研削し、厚さ１．５ｍｍの均一なシートとした後、幅２．２ｍｍ、深さ１．２ｍｍの溝を１５．０ｍｍ間隔で格子状に形成し、直径５１ｃｍの円形状研磨パッドを作製した。
次に、得られた研磨パッドを用いて、上記した方法により研磨特性の評価をおこなった。結果を表２に示した。
【００８１】
＜実施例４＞
熱可塑性ポリウレタン（ＰＵ−２）を単軸押出成形機（９０ｍｍφ）に仕込み、シリンダー温度２１５〜２２５℃、ダイス温度２２５℃にて、Ｔ−ダイより押出し、６０℃に調温したギャップ間隔１．８ｍｍのロールを通過させて、厚さ２ｍｍのシートを成形した。得られたシートの表面を研削し、厚さ１．５ｍｍの均一なシートとした後、幅２．２ｍｍ、深さ１．２ｍｍの溝を１５．０ｍｍ間隔で格子状に形成し、直径５１ｃｍの円形状研磨パッドを作製した。
次に、得られた研磨パッドを用いて、上記した方法により研磨特性の評価をおこなった。結果を表２に示した。
【００８２】
＜実施例５＞
熱可塑性ポリウレタン（ＰＵ−１）を単軸押出成形機（９０ｍｍφ）に仕込み、シリンダー温度２１５〜２２５℃、ダイス温度２２５℃にて、Ｔ−ダイより押出し、６０℃に調温したギャップ間隔１．８ｍｍのロールを通過させて、厚さ２ｍｍのシートを成形した。次に、得られたシート（６０ｃｍ×６０ｃｍ）を耐圧容器に入れ、温度１１０℃、圧力８ＭＰａの条件下で１０時間、二酸化炭素を溶解させ、二酸化炭素を３．５重量％含むガス溶解シートを得た。室温まで冷却した後、圧力を常圧とし、ガス溶解シートを耐圧容器から取り出した。次に、得られたガス溶解シートを１２０℃のシリコンオイル中に３分間浸漬した後に取り出し、室温まで冷却して発泡体を得た。得られた発泡体の密度は０．８１ｇ／ｃｍ3であった。
得られた発泡体（シート状物）の表面を研削し、気泡を表面に露出した厚さ１．５ｍｍの均一なシートとした後、幅２．２ｍｍ、深さ１．２ｍｍの溝を１５．０ｍｍ間隔で格子状に形成し、直径５１ｃｍの円形状研磨パッドを作製した。
次に、得られた研磨パッドを用いて、上記した方法により研磨特性の評価をおこなった。結果を表２に示した。
【００８３】
＜比較例３＞
熱可塑性ポリウレタン（ＰＵ−３）を単軸押出成形機（９０ｍｍφ）に仕込み、シリンダー温度２１５〜２２５℃、ダイス温度２２５℃にて、Ｔ−ダイより押出し、６０℃に調温したギャップ間隔１．８ｍｍのロールを通過させて、厚さ２ｍｍのシートを成形した。得られたシートの表面を研削し、厚さ１．５ｍｍの均一なシートとした後、幅２．２ｍｍ、深さ１．２ｍｍの溝を１５．０ｍｍ間隔で格子状に形成し、直径５１ｃｍの円形状研磨パッドを作製した。
次に、得られた研磨パッドを用いて、上記した方法により研磨特性の評価をおこなった。結果を表２に示した。
【００８４】
＜比較例４＞
熱可塑性ポリウレタン（ＰＵ−４）を単軸押出成形機（９０ｍｍφ）に仕込み、シリンダー温度２１５〜２２５℃、ダイス温度２２５℃にて、Ｔ−ダイより押出し、６０℃に調温したギャップ間隔１．８ｍｍのロールを通過させて、厚さ２ｍｍのシートを成形した。得られたシートの表面を研削し、厚さ１．５ｍｍの均一なシートとした後、幅２．２ｍｍ、深さ１．２ｍｍの溝を１５．０ｍｍ間隔で格子状に形成し、直径５１ｃｍの円形状研磨パッドを作製した。
次に、得られた研磨パッドを用いて、上記した方法により研磨特性の評価をおこなった。結果を表２に示した。
【００８５】
【表１】
2007326984.tif 000002
【００８６】
【表２】
2007326984.tif 000003
【００８７】
表２から明らかなように、実施例３〜５は、ウェハ研磨時に発生するスクラッチが少なく、研磨レートも安定していることが分かる。それに対して、比較例３および４は、ウェハ研磨時にスクラッチの発生が多いか、研磨レートが安定しないことが分かる。
【産業上の利用可能性】
【００８８】
本発明に係る高分子材料およびそれから得られる発泡体は、例えば、研磨パッドなどに適用することができる。